(57)【要約】【課題】易開封性を有し且つ再封止し得る包装材料として好適な適度の粘着性を有する粘着剤組成物と、該粘着剤組成物を中間層とした積層フィルム及び積層フィルムからなる易開封性と繰返し再封止し得る包装材料で、特にヒートシール層の低温ヒートシール性、易開封性をさらに改良した積層フィルムを提供する。【解決手段】オレフィン系ブロック共重合体エラストマー（Ａ）、酢酸ビニル含有量が２５〜８０重量％のエチレン・酢酸ビニル共重合体（Ｂ）および粘着付与剤（Ｃ）を含んでなる粘着剤組成物を基本構成とし、該組成物からなる中間層を介して熱可塑性樹脂（Ｄ）からなるラミネート層及びプロピレン系ランダム共重合体（Ｅ１）とエチレン系樹脂および熱可塑性エラストマーから選ばれる成分（Ｅ２）からなる熱可塑性重合体（Ｅ）からなるヒートシール層が積層されてなる積層フィルム。【選択図】なし【特許請求の範囲】
【請求項１】
熱可塑性樹脂（Ｄ）からなるラミネート層の片面に、オレフィン系ブロック共重合体エ
ラストマー（Ａ）、酢酸ビニル含有量が２５〜８０重量％のエチレン・酢酸ビニル共重合
体（Ｂ）および粘着付与剤（Ｃ）を含んでなることを特徴とする粘着剤組成物からなる中
間層を介して、プロピレン系ランダム共重合体（Ｅ１）と、エチレン系樹脂及び熱可塑性
エラストマーから選ばれる成分（Ｅ２）から構成される熱可塑性重合体（Ｅ）からなるヒ
ートシール層が積層されてなることを特徴とする積層フィルム。
【請求項２】
粘着剤組成物が、オレフィン系ブロック共重合体エラストマー（Ａ）が１０〜８０重量
％、酢酸ビニル含有量が２５〜８０重量％のエチレン・酢酸ビニル共重合体（Ｂ）が１０
〜８０重量％および粘着付与剤（Ｃ）が１０〜４０重量％〔但し、（Ａ）＋（Ｂ）＋（Ｃ
）＝１００重量％とする。〕である請求項１記載の積層フィルム。
【請求項３】
熱可塑性樹脂（Ｄ）がプロピレン系重合体である請求項１記載の積層フィルム。
【請求項４】
積層フィルムの熱可塑性重合体（Ｅ）からなるヒートシール層を他のヒートシール可能
な熱可塑性樹脂層とヒートシールした後に、当該ヒートシール部を剥離する際に、ヒート
シール層が破断するとともに粘着剤組成物からなる中間層が凝集破壊し、ヒートシール剥
離部の両面に、粘着剤組成物が露出してなる請求項１〜３のいずれか１項記載の積層フィ
ルム。
【請求項５】
請求項１〜４のいずれか１項記載の積層フィルムからなる容器蓋材。
【請求項６】
請求項１〜５のいずれか１項記載の積層フィルムのヒートシール層同士をヒートシール
してなる包装体。
【請求項７】
請求項１〜６のいずれか１項記載の積層フィルムのヒートシール層と他のヒートシール
可能な熱可塑性樹脂層とをヒートシールしてなる包装体。
【請求項８】
請求項５記載の容器蓋材で容器上面をヒートシールしてなる包装体。
【請求項９】
包装体を開封した際に、積層フィルムの熱可塑性重合体（Ｅ）からなるヒートシール層
が破断するとともに粘着剤組成物からなる中間層が凝集破壊し、ヒートシール剥離部の両
面に、粘着剤組成物が露出してなる請求項６〜８のいずれか１項記載の包装体。    
【発明の詳細な説明】
【技術分野】
【０００１】
本発明は、易開封性を有し且つ再封止し得る包装材料として好適な適度の粘着性を有す
る粘着剤組成物を中間層とした積層フィルム、及び積層フィルムからなる易開封性と繰返
し再封止し得る包装材料において、そのヒートシール層を、特定の組成とすることにより
、ヒートシール性、易開封性が改良された積層フィルムおよび包装材料にかんする。
【背景技術】
【０００２】
せんべい、ポテトチップス等のスナック菓子類の包装、あるいはゼリー、ミルク、ヨー
グルト、プリン、豆腐、乳酸飲料等の食品包装や、ブリスター包装、その他、医薬品、医
療器具、日用品、雑貨等の包装材料として、ボトル、カップないしトレー状のプラスチッ
ク容器をプラスチックラミネートフィルムないしアルミ箔ラミネートフィルムからなる蓋
材でシールした包装が広く採用されている。このような包装材料に要求される物性は、流
通経路に耐える機械的な強度、衛生性の保持ができるシール強度及び使用時における開封
性の良さである。
【０００３】
しかしながら、従来のかかる包装材料は、易開封性には優れるが、内容物を取出すため
に一度開封してしまうと再封止（リシール）は全く不可能であるものが殆どである。
一方、再封止可能な包装材料として、表基材と裏基材とを粘着剤層を介して接合してな
る蓋材を用い、開封時に粘着剤層が露出することにより、開閉自在とする容器（例えば、
特許文献１）、粘着剤層として、スチレン・ブタジエンコポリマー、エチレン・酢酸ビニ
ルコポリマー等のエラストマーとテルペン樹脂類、石油炭化水素樹脂類等の接着付与剤（
粘着付与剤）とのブレンド物からなる粘着接着剤を用いてなる再シール可能な包装材料（
例えば、特許文献２及び特許文献３）、あるいはエラストマーとしてスチレン・ブタジエ
ンコポリマーの水素添加物を用いた粘着剤を用いてなる多層フィルム（例えば、特許文献
４及び５）等、中間層として粘着剤層を用いる方法が種々提案されている。
【０００４】
【特許文献１】実公昭６２−３１４２２号公報
【特許文献２】特表平４−５０２５８８号公報
【特許文献３】特開２００２−３０１７８６号公報
【特許文献４】特開２００３−１７５５６７号公報
【特許文献５】特開２００４−５８５６８号公報
【０００５】
しかしながら、かかる特許文献に記載されたスチレン・ブタジエンコポリマー等のエラ
ストマーとテルペン樹脂類等の粘着付与剤からなる粘着剤組成物を中間層とした積層フィ
ルムを易開封性の包装材料として用いても、開封時に、表面樹脂層と粘着樹脂層、もしく
はヒートシール樹脂層と粘着樹脂層の層間が剥離するためか、あるいは粘着樹脂層の粘着
力が未だ充分でないためか、いずれも、ヒートシール強度（初期開封強度）が強すぎたり
、リシール強度が不十分であったりして、易開封性とリシール強度のバランスに欠ける場
合があることが分った。
【発明の開示】
【発明が解決しようとする課題】
【０００６】
そこで本発明の目的は、ヒートシール性、易開封性と繰返しリシールが可能で、且つ、
リシール強度に優れた、易開封性とリシール性のバランスがとれた包装材料を得ることに
あり、特にヒートシール層の低温ヒートシール性、易開封性をさらに改良することにある
。
【課題を解決するための手段】
【０００７】
本発明は、熱可塑性樹脂（Ｄ）からなるラミネート層の片面に、オレフィン系ブロック
共重合体エラストマー（Ａ）、酢酸ビニル含有量が２５〜８０重量％のエチレン・酢酸ビ
ニル共重合体（Ｂ）および粘着付与剤（Ｃ）を含んでなることを特徴とする粘着剤組成物
からなる中間層を介して、プロピレン系ランダム共重合体（Ｅ１）とエチレン系樹脂およ
び熱可塑性エラストマーから選ばれる成分（Ｅ２）からなる熱可塑性重合体（Ｅ）からな
るヒートシール層が積層されてなることを特徴とする積層フィルム、その積層フィルムか
らなる容器蓋材、積層フィルムを用いてなる包装体及び容器蓋材を用いてなる容器を提供
するものである。
【発明の効果】
【０００８】
本発明に用いられる粘着剤組成物は、易開封性を有するとともに、再封止し得る包装材
料として好適な適度の粘着性を有すると言う優れた特性があり、ヒートシール性に優れ、
且つヒートシール（熱融着）して封緘した包装体を開封する際に、適度なヒートシール強
度（剥離強度）を有しているため、開封し易く、しかも、開封する際にヒートシール層が
破断し、ヒートシール層と粘着剤組成物層とが層間で界面剥離、あるいは粘着剤組成物層
が凝集破壊もしくは粘着剤組成物層も破断して、粘着剤組成物層とラミネート層との層間
で界面剥離することにより、中間層の粘着剤組成物層が開封面に露出し、かかる粘着剤組
成物層は自己粘着性に優れるため、指先で押圧しただけでも十分な接着力を有し、剥離・
接着を繰返しても粘着剤層の自己粘着性が低下しないという特徴を有している。
また、本発明の積層フィルムは粘着剤組成物に用いる重合体等の種類もしくは組成比、
ラミネート層に用いる熱可塑性樹脂とヒートシール層に用いる熱可塑性樹脂を適宜選択す
ることにより、包装体に用いた積層フィルムのヒートシール部を剥離する際に、ヒートシ
ール層が破断するとともに中間層の粘着剤組成物が凝集破壊し、且つ剥離部が白濁し、再
封止した際にも再封止部は白濁状態を維持しているので、一旦開封して再封止した包装体
か未開封の包装体かを外視によって判別することができる。
そして、本発明に用いられるヒートシール層は、プロピレン系ランダム共重合体（Ｅ１
）とエチレン系樹脂および熱可塑性エラストマーから選ばれる成分（Ｅ２）からなる熱可
塑性重合体（Ｅ）からなり、これにより低温ヒートシール性、易開封性をさらに改良する
ことができる。
【発明を実施するための最良の形態】
【０００９】
以下、本発明を構成する要件について説明する。
〔オレフィン系ブロック共重合体エラストマー（Ａ）〕
本発明に係わるオレフィン系ブロック共重合体エラストマー（Ａ）とは、分子内に少な
くとも一つのオレフィン系エラストマー重合体部からなる所謂非晶性のソフトセグメント
と少なくとも一つの所謂ハードセグメントを有するブロック共重合体である。オレフィン
系エラストマー重合体部からなるソフトセグメントは、通常、エチレン、プロピレン、１
−ブテンなどのα―オレフィンのランダム重合体部、ブタジエン、イソプレンなどのジエ
ン化合物（ジオレフィン）の重合体部あるいはその水素添加物であり、ハードセグメント
は、通常、ポリスチレン重合体部などのガラス転移点が常温以上の重合体部、エチレン、
プロピレン、１−ブテンなどのα―オレフィン重合体部で結晶性を有するもの、あるいは
ブタジエン重合体部の水素添加物で結晶性を有するものである。
かかるオレフィン系ブロック共重合体エラストマー（Ａ）として好ましい例としては、
少なくとも一つのジエンブロック（ジエン重合体部；ジオレフィン重合体部）からなるソ
フトセグメントと少なくとも一つのスチレンブロック（スチレン重合体部）からなるハー
ドセグメントとを有するスチレン・ジエンブロック共重合体（Ａ１）及び少なくとも一つ
の非晶性オレフィンブロック（非晶性オレフィン重合体部）からなるソフトセグメントと
少なくとも一つの結晶性オレフィンブロック（結晶性オレフィン重合体部）からなるハー
ドセグメントとを有するオレフィン・非晶性オレフィンブロック共重合体（Ａ２）を例示
することができ、これらブロック共重合体は、一般的に熱可塑性エラストマーとして製造
・販売されている。
【００１０】
〔スチレン・ジエンブロック共重合体（Ａ１）〕
本発明に係るスチレン・ジエンブロック共重合体（Ａ１）は、ジエンブロック（ジエン
重合体部）からなるソフトセグメントとスチレンブロック（スチレン重合体部）からなる
ハードセグメントとを有するブロック共重合体であり、所謂、熱可塑性エラストマーとし
て製造・販売されているブロック共重合体の一種であって、具体的には、例えば、スチレ
ン−ブタジエンブロック共重合体（ＳＢ）、スチレン−ブタジエン−スチレンブロック共
重合体（ＳＢＳ）、スチレン−イソプレンブロック共重合体（ＳＩ）及びスチレン−イソ
プレン−スチレンブロック共重合体（ＳＩＳ）若しくはそれらブロック共重合体の水素添
加物が挙げられる。かかる水素添加物は、スチレンブロックとジエンブロックの全てが水
素添加されたブロック共重合体であっても、ジエンブロックのみ水素添加されたブロック
共重合体あるいはスチレンブロックとジエンブロックの一部が水素添加されたブロック共
重合体等の部分水素添加物であってもよい。
これらブロック共重合体若しくはその水素添加物を粘着剤組成物として用いる際には、
単独でも２種以上用いてもよい。
これらブロック共重合体の中でも、スチレン−ブタジエンブロック共重合体（ＳＢ）の
水素添加物、スチレン−ブタジエン−スチレンブロック共重合体（ＳＢＳ）の水素添加物
、スチレン−イソプレン−スチレンブロック共重合体（ＳＩＳ）の水素添加物、スチレン
−イソプレンブロック共重合体（ＳＩ）の水素添加物等のスチレンブロックとジエンブロ
ックとを含有するブロック共重合体の水素添加物がより好ましく、具体的には、スチレン
−ブタジエンブロック共重合体（ＳＢ）の水素添加物であるスチレン−エチレン・ブテン
ブロック共重合体（ＳＥＢ）、スチレン−ブタジエン−スチレンブロック共重合体（ＳＢ
Ｓ）の水素添加物であるスチレン−エチレン・ブテン−スチレンブロック共重合体（ＳＥ
ＢＳ）、スチレン−イソプレン−スチレンブロック共重合体（ＳＩＳ）の水素添加物であ
るスチレン−エチレン・プロピレン−スチレンブロック共重合体（ＳＥＰＳ）が押出成形
時の熱安定性に優れ、加工時の安定性や、劣化物の発生及び臭いの発生を抑制する点で、
最も好ましい。
本発明に係るスチレン・ジエンブロック共重合体（Ａ１）は、後述のエチレン・酢酸ビ
ニル共重合体（Ｂ）及び粘着付与剤（Ｃ）と混合してなる粘着剤組成物がフィルム形成能
を有する限り、ＭＦＲ（メルトフローレート；ＡＳＴＭ  Ｄ−１２３８  荷重５ｋｇ、温
度２００℃）は特に限定はされないが、通常０．５〜２０ｇ／１０分、好ましくは１〜１
５ｇ／１０分の範囲にある。
【００１１】
〔オレフィン・非晶性オレフィンブロック共重合体（Ａ２）〕
本発明に係るオレフィン・非晶性オレフィンブロック共重合体（Ａ２）は、少なくとも
分子内に一つの非晶性オレフィンブロック（非晶性オレフィン重合体部）からなるソフト
セグメントと結晶性オレフィンブロック（結晶性オレフィン重合体部）からなるハードセ
グメントとを有するブロック共重合体であり、所謂、熱可塑性エラストマーとして製造・
販売されているブロック共重合体の一種である。
オレフィン・非晶性オレフィンブロック共重合体（Ａ２）は非晶性オレフィンブロック
Ａと結晶性オレフィンブロックＢをそれぞれ分子内に少なくとも１個有する限りその構造
は特に制限されず、（Ｂ−Ａ）ｎ1 、（Ｂ−Ａ）ｎ2 −Ｂ、（Ａ−Ｂ）ｎ3 −Ａ（ｎ1 、
ｎ2 、ｎ3 は１以上の整数）や、これらをカップリング剤で結合した構造が例示される。
これらの中ではトリブロックの共重合体またはそれ以上の数のブロックを有する共重合体
が好適である。
かかるブロック共重合体（Ａ２）としては、具体的には、ジエン化合物を主体とする重
合体ブロックあるいはそれら重合体ブロックを水素添加処理してエチレン・ブテン共重合
体、エチレン・プロピレン共重合体に類似した構造を持つ非晶性オレフィンブロックから
なるソフトセグメントと、ジエン化合物を主体とし水素添加処理などにより結晶性ポリオ
レフィンとなり得る重合体部からなるハードセグメントとを有するブロック共重合体を例
示できる。また、ジエン化合物を主体とし水素添加処理などにより結晶性ポリオレフィン
となり得る重合体部の一部をスチレンなどのビニル芳香化合物の重合体部からなるハード
セグメントで置き換えたブロック共重合体を例示できる。ジエン化合物としては、具体的
には１，３−ブタジエン、イソプレン、２，３−ジメチル−１，３−ブタジエン、１，３
−ペンタジエン、２−メチル−１，３−ペンタジエンが例示される。
ジエン化合物を主体とする重合体ブロックを水素添加処理してエチレン・ブテン共重合
体、エチレン・プロピレン共重合体に類似した構造を持つ非晶性オレフィンブロックから
なるソフトセグメントは、例えば、ポリブタジエンのビニル結合（１，２−及び３，４−
結合の含有量）を、２５〜８５％程度にした重合体ブロックを水素添加することにより、
非晶性のエチレン・ブテン共重合体と類似した構造を持つ非晶性オレフィンブロックが得
られる。
ジエン化合物を主体とし水素添加処理などにより結晶性ポリオレフィンとなり得る重合
体部は、例えばポリブタジエンのビニル結合（１，２−及び３，４−結合の含有量）を、
２５％以下にした重合体ブロックを水素添加することにより、エチレン重合体に類似した
構造を持つ結晶性オレフィンブロックが得られる。
かかるブロック共重合体（Ａ２）としては、具体的には、結晶性オレフィン（結晶性エ
チレン重合体部）−エチレン・ブテン（非晶性オレフィン重合体部）−結晶性オレフィン
（結晶性エチレン重合体部）ブロック共重合体（ＣＥＢＣ）、スチレン−エチレン・ブテ
ン（非晶性オレフィン重合体部）−結晶性オレフィン（結晶性エチレン重合体部）ブロッ
ク共重合体（ＳＥＢＣ）が挙げられ、ＪＳＲ株式会社から商品名：ＤＹＮＡＲＯＮとして
、ＤＲ６１００Ｐ、ＤＲ６２００Ｐ（ＣＥＢＣ）、ＤＲ４６００Ｐ、ＤＲ４６３０Ｐ（Ｓ
ＥＢＣ）の各種銘柄が市販されている。
ブロック共重合体（Ａ２）の他の例としては、プロピレンの単独重合体若しくはプロピ
レンと少量のエチレンあるいは１−ブテン等の他のα―オレフィンとのプロピレンを主体
とした結晶性プロピレン系重合体をリビング重合して結晶性オレフィン重合体部を得、次
いでプロピレンとエチレン、１−ブテン等の他のα―オレフィンとを共重合して非晶性の
オレフィン重合体部を得てなるプロピレン−プロピレン・α―オレフィン−プロピレンブ
ロック共重合体などが挙げられる。
【００１２】
〔エチレン・酢酸ビニル共重合体（Ｂ）〕
本発明に係るエチレン・酢酸ビニル共重合体（Ｂ）は、酢酸ビニル含有量が２５〜８０
重量％、好ましくは３０〜８０重量％、より好ましくは３５〜７０重量％の範囲にあるエ
チレンとの共重合体である。酢酸ビニル含有量が２５重量％未満のエチレン・酢酸ビニル
共重合体は、前記オレフィン系ブロック共重合体エラストマー（Ａ）及び後述の粘着付与
剤（Ｃ）と混合して粘着剤組成物として積層フィルムの中間層に用いても、良好なリシー
ル強度が得られない虞があり、一方、８０重量％を超えるエチレン・酢酸ビニル共重合体
は前記オレフィン系ブロック共重合体エラストマー（Ａ）及び後述の粘着付与剤（Ｃ）と
混合して粘着剤組成物として積層フィルムの中間層に用いても、良好なリシール強度が得
られない虞がある。
本発明に係るエチレン・酢酸ビニル共重合体（Ｂ）は、前記オレフィン系ブロック共重
合体エラストマー（Ａ）及び後述の粘着付与剤（Ｃ）と混合して粘着剤組成物としてフィ
ルム形成能がある限り、ＭＦＲ（メルトフローレート；ＡＳＴＭ  Ｄ−１２３８  荷重２
１６０ｇ、温度１９０℃）は特に限定はされないが、通常０．５〜２０ｇ／１０分、好ま
しくは１〜１５ｇ／１０分の範囲にある。これらの中から、押出しラミ、共押出し成形性
を考慮して適宜選択すれば良い。
【００１３】
〔粘着付与剤（Ｃ）〕
本発明に係る粘着付与剤（Ｃ）は、一般に粘着付与剤として製造・販売されている樹脂
状物質で、具体的には、クマロン・インデン樹脂等のクマロン樹脂；フェノール・ホルム
アルデヒド樹脂及びキシレン・ホルムアルデヒド樹脂等のフェノール系樹脂；テルペン・
フェノール樹脂、テルペン樹脂（α, β−ピネン樹脂）、芳香族変性テルペン樹脂、水素
化テルペン樹脂等のテルペン系樹脂；合成ポリテルペン樹脂、芳香族系炭化水素樹脂、脂
肪族系炭化水素樹脂、脂肪族系環状炭化水素樹脂、脂肪族・脂環族系石油樹脂、脂肪族・
芳香族系石油樹脂、不飽和炭化水素重合体、水素添加炭化水素樹脂及び炭化水素系粘着化
樹脂等の石油系炭化水素樹脂；ロジンのペンタエリスリトール・エステル、ロジンのグリ
セリン・エステル、水素添加ロジン、水素添加ロジン・エステル、特殊ロジン・エステル
及びロジン系粘着付与剤等のロジン誘導体；等を例示できる。
これらの中では、軟化点が７０℃以上、好ましくは７０〜１３０℃の範囲にある水素添
加炭化水素樹脂、水素添加脂肪族系環状炭化水素樹脂、水素添加脂肪族・脂環族系石油樹
脂、水素添加テルペン樹脂、水素添加合成ポリテルペン樹脂等の水素添加樹脂、ロジンの
ペンタエリスリトール・エステル、ロジンのグリセリン・エステル、水素添加ロジン・エ
ステルが、オレフィン系ブロック共重合体エラストマー（Ａ）及びエチレン・酢酸ビニル
共重合体（Ｂ）との相溶性が良好なので好ましい。軟化点が７０℃未満のものは、タック
力は良好であるが、接着力、凝集力が小さく、軟化点が１３０℃を超えるものは、接着力
、凝集力は良好であるがタック力が小さくなる虞がある。
【００１４】
〔粘着剤組成物〕
本発明の粘着剤組成物は、前記オレフィン系ブロック共重合体エラストマー（Ａ）、前
記エチレン・酢酸ビニル共重合体（Ｂ）及び前記粘着付与剤（Ｃ）を含んでなる組成物で
あり、好ましくはオレフィン系ブロック共重合体エラストマー（Ａ）が１０〜８０重量％
、より好ましくは２０〜７０重量％の範囲、エチレン・酢酸ビニル共重合体（Ｂ）１０〜
８０重量％、より好ましくは２０〜７０重量％の範囲及び粘着付与剤（Ｃ）１０〜４０重
量％、より好ましくは１０〜３０重量％の範囲〔但し、（Ａ）＋（Ｂ）＋（Ｃ）＝１００
重量％とする。〕にある。
粘着剤組成物として、オレフィン系ブロック共重合体エラストマー（Ａ）、エチレン・
酢酸ビニル共重合体（Ｂ）及び粘着付与剤（Ｃ）の何れかが欠ける粘着剤組成物は、後述
の熱可塑性樹脂（Ｄ）とプロピレン系ランダム共重合体（Ｅ１）と、エチレン系樹脂及び
熱可塑性エラストマーから選ばれる成分（Ｅ２）から構成される熱可塑性重合体（Ｅ）と
の中間層に用いて積層フィルムとした場合、ヒートシール強度（初期開封強度）が強すぎ
たり、リシール強度が不十分であったりして、易開封性とリシール強度のバランスに欠け
る虞がある。
本発明の粘着剤組成物は、オレフィン系ブロック共重合体エラストマー（Ａ）、エチレ
ン・酢酸ビニル共重合体（Ｂ）及び粘着付与剤（Ｃ）の組成量を前記範囲にすることによ
り、よりヒートシール強度（初期開封強度）とリシール強度とのバランスに優れた易開封
性とリシール性を備えた積層フィルムが得られる。
本発明の粘着剤組成物あるいは粘着剤組成物の成分であるオレフィン系ブロック共重合
体エラストマー（Ａ）若しくエチレン・酢酸ビニル共重合体（Ｂ）の何れか、若しくは双
方に、耐熱安定剤、耐候安定剤、紫外線吸収剤、滑剤、スリップ剤、核剤、アンチ・ブロ
ッキング剤、帯電防止剤、防曇剤、顔料、染料、無機または有機の充填剤等の通常熱可塑
性樹脂に用いる各種添加剤を本発明の目的を損なわない範囲で添加しておいてもよい。
【００１５】
〔熱可塑性樹脂（Ｄ）〕
本発明に係る熱可塑性樹脂（Ｄ）は、種々公知の熱可塑性樹脂、具体的には、例えば、
ポリオレフィン（ポリエチレン、ポリプロピレン、ポリブテン、ポリ４−メチル・１−ペ
ンテン、不飽和カルボン酸若しくはその誘導体でグラフト変性された変性ポリオレフィン
等）、ポリエステル（ポリエチレンテレフタレート、ポリブチレンテレフタレート、ポリ
エチレンナフタレート、グリコール変性ポリエチレンテレフタレート、グリコール変性ポ
リブチレンテレフタレート等）、ポリアミド（ナイロン−６、ナイロン−６６、ナイロン
−ＭＸＤ６等）、ポリ塩化ビニル、ポリイミド、エチレン・ビニルアルコール共重合体、
ポリビニルアルコール、ポリアクリロニトリル、ポリスチレン、アクリロニトリル・スチ
レン共重合体、アクリロニトリル・ブタジエン・スチレン共重合体、ポリカーボネート、
エチレン・酢酸ビニル共重合体（ＥＶＡ）、エチレン・（メタ）アクリル酸共重合体もし
くはそのアイオノマー、エチレン・（メタ）アクリル酸エステル共重合体等のエチレン・
酸（誘導体）共重合体、あるいはこれらの混合物等を例示することができる。
ポリオレフィンとしては、高圧法低密度ポリエチレン（ＨＰ−ＬＤＰＥ）、線状低密度
ポリエチレン（ＬＬＤＰＥ）、中密度ポリエチレン（ＭＤＰＥ）及び高密度ポリエチレン
（ＨＤＰＥ）等のエチレンの単独重合体若しくはエチレンと他のα―オレフィンとのラン
ダム共重合体等のエチレンを主体とするエチレン系重合体（ポリエチレン）；ポリプロピ
レン（ＰＰ）、プロピレン・エチレンランダム共重合体、プロピレン・エチレン・１−ブ
テンランダム共重合体、プロピレン・１−ブテンランダム共重合体、プロピレン・エチレ
ンブロック共重合体等のプロピレンの単独重合体若しくはプロピレンと他のα―オレフィ
ンとの共重合体等、プロピレンを主体とするプロピレン系重合体（ポリプロピレン）；ポ
リ１−ブテン、１−ブテン・プロピレンランダム共重合体、１−ブテン・エチレンランダ
ム共重合体等の１−ブテンの単独重合体若しくは１−ブテンと他のα―オレフィンとの共
重合体等の１−ブテンを主体とする１−ブテン系重合体（ポリブテン）；ポリ４−メチル
・１−ペンテン、４−メチル・１−ペンテン・α―オレフィンランダム共重合体等の４−
メチル・１−ペンテンの単独重合体若しくは４−メチル・１−ペンテンと他のα―オレフ
ィンとの共重合体等の４−メチル・１−ペンテンを主体とした４−メチル・１−ペンテン
系重合体（ポリ４−メチル・１−ペンテン）等を例示することができる。
かかるポリオレフィンは、一部若しくは全部がマレイン酸あるいは無水マレイン酸等の
不飽和カルボン酸あるいはその無水物等の誘導体でグラフト変性されたものであってもよ
い。また、後述のプロピレン系ランダム共重合体（Ｅ１）と、エチレン系樹脂及び熱可塑
性エラストマーから選ばれる成分（Ｅ２）から構成される熱可塑性重合体（Ｅ）との組合
せにもよるが、これら熱可塑性樹脂（Ｄ）の中でも、比較的融点（Ｔｍ）が高く、剛性を
有する、ＭＤＰＥ、ＨＤＰＥ等のエチレン系重合体、プロピレン系重合体、４−メチル・
１−ペンテン系重合体、ポリエステル、ポリアミド、ポリスチレン等が好ましい。
本発明に係わる熱可塑性樹脂（Ｄ）には、耐熱安定剤、耐候安定剤、紫外線吸収剤、滑
剤、スリップ剤、核剤、アンチ・ブロッキング剤、帯電防止剤、防曇剤、顔料、染料、無
機または有機の充填剤等の通常熱可塑性樹脂に用いる各種添加剤を本発明の目的を損なわ
ない範囲で添加しておいてもよい。
【００１６】
〔熱可塑性重合体（Ｅ）〕
本発明に係る熱可塑性重合体（Ｅ）は、プロピレン系ランダム共重合体（Ｅ１）と、エ
チレン系樹脂及び熱可塑性エラストマーから選ばれる成分（Ｅ２）から構成される。これ
により低温ヒートシール性、易開封性を改良することができる。
プロピレン系ランダム共重合体（Ｅ１）としては、融点（Ｔｍ）が１１０〜１５０℃の
範囲にあるプロピレン・エチレンランダム共重合体、プロピレン・エチレン・１−ブテン
ランダム共重合体、プロピレン・１−ブテンランダム共重合体等のプロピレンと他のα―
オレフィンとのランダム共重合体；融点（Ｔｍ）が７５〜１２５℃の範囲にある１−ブテ
ン・プロピレンランダム共重合体、１−ブテン・エチレンランダム共重合体等の１−ブテ
ンと他のα―オレフィンとのランダム共重合体が例示される。
エチレン系樹脂は、エチレンを主体とする重合体であり、融点（Ｔｍ）が９０〜１３０
℃の範囲にある超低密度ポリエチレン（ＶＬＤＰＥ）、高圧法低密度ポリエチレン（ＨＰ
―ＬＤＰＥ）、線状低密度ポリエチレン（ＬＬＤＰＥ）、中密度ポリエチレン（ＭＤＰＥ
）、高密度ポリエチレン（ＨＤＰＥ）等のエチレン単独重合体もしくはエチレンと他のα
―オレフィンとのランダム共重合体、エチレン・酢酸ビニル共重合体（ＥＶＡ）、エチレ
ン・エチルアクリレート共重合体（ＥＥＡ）、エチレン・（メタ）アクリル酸共重合体（
ＥＭＡＡ）などのエチレンと極性基を有するモノマーとの共重合体がある。
熱可塑性エラストマーとしては、低結晶性あるいは非晶性のエチレン・α―オレフィン
ランダム共重合体、プロピレン・α―オレフィンランダム共重合体等が例示される。
エチレン系樹脂および熱可塑性エラストマーから選ばれる成分（Ｅ２）は、エチレン系
樹脂および熱可塑性エラストマーから選ばれる１種類、または２種類以上の成分である。
プロピレン系ランダム共重合体（Ｅ１）と、エチレン系樹脂及び熱可塑性エラストマー
から選ばれる成分（Ｅ２）の組成比率は、通常、ランダム共重合体（Ｅ１）が５５〜９５
重量％、成分（Ｅ２）が４５〜５重量％、好適には、プロピレン系ランダム共重合体（Ｅ
１）が７０〜９５重量％、成分（Ｅ２）が３０〜５重量％ある。
プロピレン系ランダム共重合体（Ｅ１）が５５重量％未満では、糸引き現象が見られる
場合がある。また、９５重量％を越えると低温ヒートシール性、易開封性の効果が不十分
となる場合がある。
その他、熱可塑性重合体（Ｅ）には、上記ランダム共重合体（Ｅ１）、成分（Ｅ２）に
用いられる以外の樹脂、エラストマーをその目的に反しない限り、必要に応じて配合して
もよい。そのような例としては、ポリブテン、ポリ４−メチル・１−ペンテン、不飽和カ
ルボン酸若しくはその誘導体でグラフト変性された変性ポリオレフィン等）、ポリエステ
ル（ポリエチレンテレフタレート、ポリブチレンテレフタレート、ポリエチレンナフタレ
ート、グリコール変性ポリエチレンテレフタレート、グリコール変性ポリブチレンテレフ
タレート等）、ポリアミド（ナイロン−６、ナイロン−６６、ナイロン−ＭＸＤ６等）、
ポリ塩化ビニル、ポリイミド、エチレン・ビニルアルコール共重合体、ポリビニルアルコ
ール、ポリアクリロニトリル、ポリスチレン、アクリロニトリル・スチレン共重合体、ア
クリロニトリル・ブタジエン・スチレン共重合体、ポリカーボネート、エチレン・酢酸ビ
ニル共重合体（ＥＶＡ）、エチレン・（メタ）アクリル酸共重合体もしくはそのアイオノ
マー、エチレン・（メタ）アクリル酸エステル共重合体等のエチレン・酸（誘導体）共重
合体、あるいはこれらの混合物等がある。
さらに、本発明に係わる熱可塑性重合体（Ｅ）には、夫々にあるいは何れかに、耐熱安
定剤、耐候安定剤、紫外線吸収剤、滑剤、スリップ剤、核剤、アンチ・ブロッキング剤、
帯電防止剤、防曇剤、顔料、染料、無機または有機の充填剤等の通常熱可塑性樹脂に用い
る各種添加剤を本発明の目的を損なわない範囲で添加しておいてもよい。
【００１７】
〔積層フィルム〕
本発明の積層フィルムは、前記熱可塑性樹脂（Ｄ）からなるラミネート層の片面に、前
記粘着剤組成物からなる中間層を介して、プロピレン系ランダム共重合体（Ｅ１）とエチ
レン系樹脂および熱可塑性エラストマーから選ばれる成分（Ｅ２）からなる熱可塑性重合
体（Ｅ）からなるヒートシール層（熱融着層）が積層されてなる積層フィルムである。ラ
ミネート層及びヒートシール層は夫々単層であっても２層以上の多層であってもよい。ま
た、本発明の積層フィルムは、フィルム状に限らず、テープ状であってもよい。
本発明の積層フィルムの厚さは、種々用途により決め得るが、通常ラミネート層の厚さ
が１〜１００μｍ、より好ましくは５〜６０μｍ、粘着剤組成物からなる中間層の厚さが
１〜４９８μｍ、より好ましくは１〜９４μｍ、ヒートシール層の厚さが１〜２０μｍ、
より好ましくは１〜１０μｍの範囲にある。
本発明の積層フィルムは、印刷性あるいは他のフィルムとの接着性、滑り性等を改良す
るために、ラミネート層の表面を、たとえば、コロナ処理、火炎処理、プラズマ処理、ア
ンダーコート処理等で表面活性化処理を行っておいてもよい。
また、用途によっては本発明の積層フィルムのラミネート層に後述の基材層を貼り合せ
て種々の用途に用いることもできる。
【００１８】
〔基材層〕
本発明に係る基材層は、熱可塑性樹脂からなるシート状またはフィルム状のもの、紙、
アルミニウム箔等からなる。熱可塑性樹脂としては、前記熱可塑性樹脂（Ｄ）と同じく、
種々公知の熱可塑性樹脂、具体的には、例えば、ポリオレフィン（ポリエチレン、ポリプ
ロピレン、ポリブテン、ポリ４−メチル・１−ペンテン等）、ポリエステル（ポリエチレ
ンテレフタレート、ポリブチレンテレフタレート、ポリエチレンナフタレート等）、ポリ
アミド（ナイロン−６、ナイロン−６６、ナイロン−ＭＸＤ６等）、ポリ塩化ビニル、ポ
リイミド、エチレン・ビニルアルコール共重合体、ポリビニルアルコール、ポリアクリロ
ニトリル、ポリカーボネート、ポリスチレン、エチレン・酢酸ビニル共重合体（ＥＶＡ）
、エチレン・（メタ）アクリル酸共重合体もしくはそのアイオノマー、エチレン・（メタ
）アクリル酸エステル共重合体、アイオノマー等のエチレン・酸（誘導体）共重合体、あ
るいはこれらの混合物等を例示することができる。
これらのうちでは、ポリプロピレン、ポリエチレンテレフタレート、ポリアミド等、延
伸性、透明性が良好な熱可塑性樹脂が好ましい。又、かかる熱可塑性樹脂フィルムからな
る基材層は、無延伸フィルムであっても、延伸フィルムであっても良いし、１種或いは２
種以上の共押し出し品、押出しラミネート品、ドライラミネート品等の積層体であっても
良い。
これら基材層の中でも、ポリプロピレン、ポリエチレンテレフタレート、ポリアミド等
からなる二軸延伸フィルムが透明性、剛性に優れるので好ましい。
これら基材層にはガスバリア性を付与するために、アルミニウム、亜鉛等の金属若しく
は酸化アルミニウム、酸化亜鉛、酸化ケイ素（シリカ）等の無機酸化物が蒸着されていて
もよい。
基材層の片面あるいは両面を、本発明の積層フィルムのラミネート層との接着性を改良
するために、例えば、コロナ処理、火炎処理、プラズマ処理、アンダーコート処理、プラ
イマーコート処理、フレーム処理等の表面活性化処理を行っておいてもよい。基材層の厚
さは、通常５〜１０００μｍ、好ましくは９〜１００μｍの範囲にある。
かかる基材層と本発明の積層フィルムとからなる積層体の具体的構成例としては、例え
ば、二軸延伸ポリエチレンテレフタレートフィルム（ＰＥＴ）／積層フィルム〔熱可塑性
樹脂（Ｄ）からなるラミネート層／粘着剤組成物からなる中間層／熱可塑性重合体（Ｅ）
からなるヒートシール層〕、ＰＥＴ／ＰＥＴ／積層フィルム、ＰＥＴ／アルミニウム箔／
積層フィルム、ＰＥＴ／蒸着ＰＥＴ／積層フィルム、透明蒸着ＰＥＴ／積層フィルム、二
軸延伸ポリアミドフィルム（ＯＮＹ）／積層フィルム、ＯＮＹ／エチレン・ビニルアルコ
ール共重合体フィルム／積層フィルム、透明蒸着ＰＥＴ／ＯＮＹ／積層フィルムを挙げる
ことができる。かかる積層体において基材層と積層フィルムを貼り合わせる際には、前述
のように、例えばウレタン系ドライラミネート用接着剤を用いてドライラミネートする方
法、高圧法ポリエチレン等を基材層と積層フィルムとの間に押出して貼り合わせる押出ラ
ミネートする方法など種々公知の方法を採用し得る。また、基材層と積層フィルムの間に
は印刷層を設けていてもよい。
【００１９】
〔積層フィルムの製造方法〕
本発明の積層フィルムは種々公知の方法で製造し得る。
例えば、予め熱可塑性樹脂（Ｄ）からなるラミネート層となるフィルム及び熱可塑性樹
脂（Ｅ）からなるヒートシール層となるフィルムを夫々別個に得た後、粘着剤組成物を溶
融押出し成形してラミネート層となるフィルムとヒートシール層となるフィルムとを貼り
合せて積層する、所謂サンドラミネート法；予め熱可塑性樹脂（Ｄ）からなるラミネート
層となるフィルム若しくはプロピレン系ランダム共重合体（Ｅ１）とエチレン系樹脂およ
び熱可塑性エラストマーから選ばれる成分（Ｅ２）からなる熱可塑性重合体（Ｅ）からな
るヒートシール層となるフィルムを得た後、当該フィルム上にプロピレン系ランダム共重
合体（Ｅ１）とエチレン系樹脂および熱可塑性エラストマーから選ばれる成分（Ｅ２）か
らなる熱可塑性重合体（Ｅ）と粘着剤組成物、若しくは熱可塑性樹脂（Ｄ）と粘着剤組成
物とを共押出し成形し、粘着剤組成物層と当該フィルムとを貼り合せて積層する、所謂共
押出しラミネート法；予め熱可塑性樹脂（Ｄ）からなるラミネート層となるフィルム、プ
ロピレン系ランダム共重合体（Ｅ１）とエチレン系樹脂および熱可塑性エラストマーから
選ばれる成分（Ｅ２）からなる熱可塑性重合体（Ｅ）からなるヒートシール層となるフィ
ルム及び粘着剤組成物からなるフィルムを夫々別個に得た後、粘着剤組成物からなるフィ
ルムを中間層として、接着剤を用いてあるいは用いずに、熱可塑性樹脂（Ｄ）からなるラ
ミネート層となるフィルムと熱可塑性重合体（Ｅ）からなるヒートシール層となるフィル
ムとを貼り合せて積層する、所謂ドライラミネート法；あるいは熱可塑性樹脂（Ｄ）、プ
ロピレン系ランダム共重合体（Ｅ１）とエチレン系樹脂および熱可塑性エラストマーから
選ばれる成分（Ｅ２）からなる熱可塑性重合体（Ｅ）及び粘着剤組成物を、三層以上の多
層ダイを用いて、粘着剤組成物が中間層となるように共押出し成形する、所謂共押出し成
形法等により製造し得る。
これら製造方法の中でも、共押出し成形法が各層の厚みを均一に精度良くコントロール
出来る点で最も好ましい。
共押出し成形は、Ｔ−ダイ等のフラットダイを用いるキャスト法であっても、サーキュ
ラーダイを用いるインフレーション法の何れでもよい。
【００２０】
〔容器蓋材〕
本発明の容器蓋材は、前記積層フィルムからなる。本発明の前記積層フィルムを容器蓋
材に用いる場合は、積層フィルムのみを蓋材として用いてもよいし、積層フィルムのラミ
ネート層に前記基材層を貼り合せて、積層フィルムのヒートシール層を内面（融着層）と
して用いてもよい。
かかる容器蓋材の具体的構成としては、前記基材層と本発明の積層フィルムからなる積
層体を用い得る。
本発明の容器蓋材が適用される容器は、熱融着可能な容器である限り、種々公知の容器
が使用し得る。具体的には、例えば、プロピレン系重合体、エチレン系重合体、スチレン
系重合体、ポリエステル、ポリアミド等の熱可塑性樹脂からなるシート、トレー、カップ
、ボトル等の形状を有するもの、あるいはエチレン系重合体が内面に積層された紙製の上
記形状を有するもの等が挙げられる。熱可塑性樹脂製の容器は、単層であっても二種以上
の熱可塑性樹脂からなる積層体であってもよい。
かかる容器としてはプロピレン系重合体からなる容器が、耐熱性と適度な柔軟性のバラ
ンスが良く、本発明の容器蓋材との組み合わせにおいて優れている。
【００２１】
〔包装体〕
本発明の包装体は、少なくとも一方が前記積層フィルムからなる包装体である。かかる
包装体は少なくとも一方が積層フィルム、必要に応じて積層フィルムのラミネート層面に
基材層が張り合わされた２枚の積層フィルムから形成された三方シール袋に被包装材料（
内容物）を充填した後、口部をヒートシールしてなる四方シール包装体、あるいは積層フ
ィルムを折り曲げて側部をシールした二方シール袋に被包装材料を充填した後、口部をヒ
ートシールしてなる三方シール包装体を挙げることができる。
本発明の包装体としては、上記形態に限らず、熱融着可能な熱シール層を備えたフィル
ム、シート、トレー、カップ、ボトル等の容器に、被包装材料を充填した後、前記積層フ
ィルムからなる容器蓋材（シール材）等で上面（口部）等をシールしてなる包装体等が挙
げられる。
また、本発明の包装体は開口部となる部分の少なくとも一方にテープ状の積層フィルム
が貼付されていてもよい。                                                        
【実施例】
【００２２】
以下に、実施例に基づいて本発明を説明するが、本発明は、発明の要旨を逸脱しない限
りこれらの実施例によって制限されるものではない。
【００２３】
〔物性の評価方法〕
本発明における各種試験法および評価法は次の通りである。
（１）ヒートシール強度；
ヒートシール強度を測定する前に、コロナ処理を施した積層フィルムのラミネート層と
厚さ１２μｍのポリエチレンテレフタレート二軸延伸フィルムをウレタン系接着剤（三井
武田ケミカル製：商品名「タケラックＡ６１６」（５０％）＋「タケラックＡ６５」（３
．１３％）＋酢酸エチル（４６．８７％））を用い、ドライラミネートして多層フィルム
を用意した。
ヒートシール強度の測定は、積層フィルムのヒートシール層と厚さ３００μｍの無延伸
ポリプロピレンシートを、テスター産業社製ヒートシーラーＴＰ−７０１−Ｂを用いて、
各温度で、シールゲージ圧０．２ＭＰａ、時間１秒、シール幅５ｍｍの条件下でヒートシ
ールした。尚、加熱は上側のみとした。次いで、ヒートシールした試験片を１５ｍｍ幅に
カットし、オリエンテック社製テンシロン万能試験機ＲＴＭ−１００を用いて、５００ｍ
ｍ／分の引張速度で剥離し、その最大強度をヒートシール強度とした。測定値は５回の平
均値である。ヒートシール強度以外にもヒートシール開封部の剥離の状態を観察した。
（２）リシール強度；
ヒートシール強度を測定した試験片のヒートシール剥離面同士を合わせ、テスター産業
社製ヒートシーラーＴＰ−７０１−Ｂを用いて、設定温度３０℃で、シールゲージ圧１．
５ｋｇ／ｍ2 、時間１秒、シール幅１０ｍｍの条件下でヒートシール剥離面同士を再封止
（リシール）した。尚、加熱は上下両面から行った。次いで、リシールした試験片を、オ
リエンテック社製テンシロン万能試験機ＲＴＭ−１００を用いて、５００ｍｍ／分の引張
速度で剥離し、その最大強度をリシール強度とした。測定値はリシール可能であった試験
片の平均値である。
（３）融点（Ｔｍ）；                                                            
ＪＩＳ  Ｋ  ７１２１に準拠し、ＤＳＣを用い加熱速度：毎分１０℃で測定した。    
【００２４】
〔各原料〕
実施例及び比較例で使用した重合体等は次の通りである。
（１）オレフィン系ブロック共重合体エラストマー（Ａ）
（１−１）スチレン・ジエンブロック共重合体（Ａ１）
スチレン−ブタジエン−スチレンブロック共重合体（ＳＢＳ）の水素添加物（ＳＥＢＳ
）  
クレイトンポリマージャパン製、商品名；「クレイトン  Ｇ１６５７」、ＭＦＲ；８ｇ
／１０分。
（２）エチレン・酢酸ビニル共重合体（Ｂ）
エチレン・酢酸ビニル共重合体（４０％ＥＶＡ）
三井・デュポンポリケミカル製、エチレン・酢酸ビニル共重合体（４０％ＥＶＡ）、酢
酸ビニル含有量；４０重量％、密度；９７０ｋｇ／ｍ3 、ＭＦＲ；２ｇ／１０分。
（３）粘着付与剤（Ｃ）
テルペン樹脂
ヤスハラケミカル製、商品名；「ＹＳレジン  ＰＸ１１５０Ｎ」、環球法軟化点；１１
５℃
（４）熱可塑性樹脂（Ｄ）（ラミネート層樹脂）
ポリプロピレン単独重合体（Ｈ−ＰＰ）
三井化学製、商品名；「三井ポリプロ  Ｆ１０７ＤＶ」、密度；９１０ｋｇ／ｍ3 、融
点；１６０℃、ＭＦＲ；７ｇ／１０分。
（５）熱可塑性重合体（Ｅ）（ヒートシール層樹脂）
（ｉ) 熱可塑性樹脂（Ｅ１）「三井ポリプロ  Ｆ３２９Ｄ」プロピレン・エチレン・１−
ブテンランダム共重合体（Ｒ−ＰＰ）三井化学製、密度；９１０ｋｇ／ｍ3 、融点；１３
９℃、ＭＦＲ；９ｇ／１０分。
（ｉｉ) 熱可塑性エラストマー（Ｅ２）  
(a) ＸＭ−７０７０  タフマーＸＭ  プロピレン・ブテン共重合体、三井化学製、融点（
Ｔｍ）；７５℃、  ＭＦＲ；７ｇ／１０ｍｉｎ（２３０℃）
(b) ＸＲ１１０Ｔ  タフマーＸＲ  プロピレン・ブテン共重合体、三井化学製、融点（Ｔ
ｍ）；１１０℃  ＭＦＲ；７ｇ／１０ｍｉｎ（２３０℃）
(c) タフマーＡ  Ａ−２０８５Ｓ  エチレン・１−ブテンランダム共重合体、三井化学製
、密度；０．８８５ｇ／ｃｍ3 、融点（Ｔｍ）；６４℃、ＭＦＲ；２ｇ／１０ｍｉｎ（１
９０℃）
(d) ３３００Ｆ  ハイゼックス  ＨＤＰＥ、三井化学製、密度；０．９５０ｇ／ｃｍ3 、
融点（Ｔｍ）；１３２℃、ＭＦＲ；１．１ｇ／１０ｍｉｎ（１９０℃）
(e) １２Ｐ  ミラソン  ＬＤＰＥ、三井・デュポンポリケミカル製、密度；０．９２７ｇ
／ｃｍ3 、融点（Ｔｍ）；１１４℃、ＭＦＲ；３ｇ／１０ｍｉｎ（１９０℃）
【００２５】
＜実施例１＞
ラミネート層用の樹脂として、Ｈ−ＰＰを用い、粘着剤組成物からなる中間層樹脂とし
て、ＳＥＢＳ；３０重量％、４０％ＥＶＡ；５０重量％及びテルペン樹脂；２０重量％に
、フェノール系酸化防止剤０．１重量部を２軸押出機で均一に混合した粘着剤組成物を用
い、ヒートシール層用の樹脂として、Ｒ−ＰＰ；８５重量％、ＸＭ−７０７０；１５重量
％を混合したブレンド物を用い、三種三層無延伸フィルム成形機の４０ｍｍφ押出機×３
台に各々投入し、１８０〜２３０℃の押出温度で、２１０℃のフィードブロック方式の
Ｔダイより押し出し、３０℃のキャスティングロールで急冷した後、ラミネート層をコロ
ナ処理して、積層フィルムを得た。
得られた積層フィルムの総厚は５０μｍで、各層の厚みはラミネート層／粘着剤組成物
からなる中間層／ヒートシール層＝１５／３０／５μｍであった。
得られた積層フィルムの評価結果を表１に示す。
【００２６】
＜実施例２＞
ヒートシール層用の樹脂として、Ｒ−ＰＰ；７５重量％、ＸＭ−７０７０；２５重量％
を混合したブレンド物を用いた以外は実施例１と同様の方法で、積層フィルムを得た。
得られた積層フィルムの評価結果を表１に示す。
【００２７】
＜実施例３＞
ヒートシール層用の樹脂として、Ｒ−ＰＰ；７５重量％、ＸＲ１１０Ｔ；２５重量％を
混合したブレンド物を用いた以外は実施例１と同様の方法で、積層フィルムを得た。
得られた積層フィルムの評価結果を表１に示す。
【００２８】
＜実施例４＞
ヒートシール層用の樹脂として、Ｒ−ＰＰ；７５重量％、Ａ−２０８５Ｓ；２５重量％
を混合したブレンド物を用いた以外は実施例１と同様の方法で、積層フィルムを得た。
得られた積層フィルムの評価結果を表１に示す。
【００２９】
＜実施例５＞
ヒートシール層用の樹脂として、Ｒ−ＰＰ；７５重量％、３３００Ｆ；２５重量％を
混合したブレンド物を用いた以外は実施例１と同様の方法で、積層フィルムを得た。
得られた積層フィルムの評価結果を表１に示す。
【００３０】
＜実施例６＞
ヒートシール層用の樹脂として、Ｒ−ＰＰ；７５重量％、１２Ｐ；２５重量％を
混合したブレンド物を用いた以外は実施例１と同様の方法で積層フィルムを得た。
得られた積層フィルム評価結果を表１に示す。
【００３１】
【表１】
2007136783.tif 000002
【００３２】
一般的に、易開封性フィルムのヒートシール強度は、２０Ｎ／１５ｍｍ以下であり、本
発明の積層フィルムのヒートシール強度も、実施例１〜６に見られるように、プロピレン
系ランダム共重合体（Ｅ１）とエチレン系樹脂および熱可塑性エラストマーから選ばれる
成分（Ｅ２）からなる熱可塑性重合体（Ｅ）からなるヒートシール層を用いることにより
、この範囲内にコントロールすることができる。
【産業上の利用可能性】
【００３３】
本発明の粘着剤組成物は、自己粘着性に優れ、且つ繰返し剥離・接着を行っても自己粘
着性が低下しないことから、熱可塑性樹脂からなるフィルムの中間層に用いることにより
、リシール性に優れた包装材料が得られる。
本発明の積層フィルムは、プロピレン系ランダム共重合体（Ｅ１）とエチレン系樹脂お
よび熱可塑性エラストマーから選ばれる成分（Ｅ２）からなる熱可塑性重合体（Ｅ）から
なるヒートシール層（熱融着層）同士、あるいはかかるヒートシール層と熱融着可能な熱
シール層を備えたフィルムあるいは容器等とヒートシール（熱融着）した後、当該ヒート
シール部を剥離（開封）した際に、ヒートシール層が破断し、中間層の自己粘着性に優れ
た粘着剤組成物層が剥離面に露出、好ましくは粘着剤組成物層が凝集破壊して双方の剥離
面に露出することから、再度、当該剥離面を指等で押圧することにより、リシールできる
という特徴を有しており、且つ繰返し開封・接着を行ってもリーシール強度の低下が少な
いという利点をも有している。
本発明に用いられるヒートシール層は、プロピレン系ランダム共重合体（Ｅ１）とエチ
レン系樹脂および熱可塑性エラストマーから選ばれる成分（Ｅ２）からなる熱可塑性重合
体（Ｅ）からなり、これにより低温ヒートシール性、易開封性をさらに改良することがで
きる。
かかる特徴を利用して、包装材料として、特に、プロピレン系重合体製のシート、トレ
ー、カップ、ボトル等の蓋材として好適であり、せんべい、ポテトチップス等のスナック
菓子類の包装、あるいはゼリー、ミルク、ヨーグルト、プリン、豆腐、乳酸飲料等の食品
包装や、医薬品、医療用器具等の包装、ブリスター包装、その他日用品や雑貨等の包装の
包装材料として好適に用いることができる。